(57)【要約】      （修正有）【課題】高い発光効率が得られると共に、長寿命の高分子発光材料を提供する。また、製造工程が簡略化され、大面積化が実現できる有機ＥＬ素子および表示装置を提供する。【解決手段】イリジウム原子または白金原子を含有する金属錯体から導かれる構造単位を有する重合体からなることを特徴とする高分子発光材料。さらに、ホール輸送性の重合性化合物および電子輸送性の重合性化合物からなる群から選択される少なくとも１種の重合性化合物から導かれる構造単位を有する高分子材料。【選択図】  なし【特許請求の範囲】
【請求項１】
下記一般式（１）で表される金属錯体から導かれる構造単位を有する重合体からなることを特徴とする高分子発光材料。
【化１】
2007031680.tif 000012
（式中、Ｍは、配位数ｎの金属原子（ｎは、４〜６の整数を示す。）を表し、ＰおよびＱは、それぞれ独立に、置換基を有していてもよい芳香族炭化水素基、または置換基を有していてもよい芳香族複素環基であり、ＰとＱとで、２座配位子を構成しており、ＰとＱとで、縮合環を形成していてもよく、Ｌ1は、重合性置換基を有するｉ座配位子（ｉは、配
位子の配座数を表し、１〜４の整数を示す。）であり、Ｌ2は、ｊ座配位子（ｊは、配位
子の配座数を表し、１〜３の整数を示す。）であり、Ｘは、陰イオンまたは陽イオンの対イオンを表し、ａは、１または２の整数を示し、ｂは、０〜３の整数を示し、ｃは、０〜３の整数を示し、ｎ＝２×ａ+ｉ×１＋ｊ×ｂの関係を満たし、Ｐ、Ｑ、Ｌ2およびＸは、それぞれ、複数あるときは、互いに同じであっても異なっていてもよい。）
【請求項２】
前記Ｍが、イリジウム原子または白金原子であることを特徴とする請求項１に記載の高分子発光材料。
【請求項３】
前記Ｍは、ＰおよびＱで構成される２座配位子と、Ｌ1と、Ｌ2とで、５配位１６電子または６配位１８電子による結合方式をとることを特徴とする請求項１または２に記載の高分子発光材料。
【請求項４】
前記重合体が、さらに、ホール輸送性の重合性化合物および電子輸送性の重合性化合物からなる群から選択される少なくとも１種の重合性化合物から導かれる構造単位を有することを特徴とする請求項１〜３に記載の高分子発光材料。
【請求項５】
陽極と陰極とに挟まれた１層または２層以上の有機高分子層を含む有機エレクトロルミネッセンス素子において、前記有機高分子層の少なくとも１層に、請求項１〜４のいずれかに記載の高分子発光材料を含むことを特徴とする有機エレクトロルミネッセンス素子。
【請求項６】
請求項５に記載の有機エレクトロルミネッセンス素子を用いた画像表示装置。
【請求項７】
請求項５に記載の有機エレクトロルミネッセンス素子を用いた面発光光源。
【発明の詳細な説明】
【技術分野】
【０００１】
本発明は、高分子発光材料、該発光材料を用いた有機エレクトロルミネッセンス素子、および該素子を用いた表示装置に関する。より詳しくは、本発明は、高い効率で発光し、長寿命が実現できる、金属錯体から導かれる構造単位を有する重合体からなる高分子発光材料、およびその用途に関する。
【背景技術】
【０００２】
近年、有機エレクトロルミネッセンス素子（本明細書において、有機ＥＬ素子ともいう）の用途を拡大するために、材料開発が活発に行われている。
例えば、燐光発光性の低分子化合物として、ビフェニル系配位子を有するイリジウム錯体（特許文献１参照）などが開示されており、また、ポリ（Ｎ−ビニルカルバゾール）（ＰＶＫ）中にイリジウム錯体を分散させた、ドープ型発光材料（非特許文献１）なども開示されている。このドープ型発光材料では、約４％の外部発光量子効率が得られている。
【０００３】
しかしながら、上記のような材料においては、発光効率の点で、さらなる改良が求められていた。また、ドープ型発光材料では、ホストとなる高分子中に錯体が分散されているため、熱安定性に劣り、相分離または偏析を起こしやすい。したがって、長寿命の有機ＥＬ素子を製造できないという問題もあった。
【０００４】
これに対して、例えば、特許文献２では、フェニルピリジン誘導体が配位したイリジウム錯体から導かれる構造単位を有する高分子発光材料が開示されている。このような高分子発光材料では、発光材料を含む有機溶剤または水の溶液を塗布することによって発光層を成膜でき、有機ＥＬ素子の製造工程の簡略化、および素子の大面積化が図られると共に、安定な素子が製造できる。
【０００５】
しかしながら、上記高分子発光材料は寿命が短く、実用化のためには、さらに長寿命の高分子発光材料の開発が望まれていた。
【特許文献１】特開２００３−３０８９７８
【特許文献２】特開２００３−３４２３２５
【非特許文献１】Ｊｐｎ．Ｊ．Ａｐｐｌ．Ｐｈｙｓ．，３９，Ｌ８２８（２０００）
【発明の開示】
【発明が解決しようとする課題】
【０００６】
本発明の目的は、高い発光効率が得られると共に、長寿命の高分子発光材料を提供することにある。また、本発明の別の目的は、製造工程が簡略化され、大面積化が実現できる有機ＥＬ素子および表示装置を提供することにある。
【課題を解決するための手段】
【０００７】
本発明者らは、上記課題を解決すべく鋭意研究した結果、
特定の金属錯体から導かれる構造単位を有する重合体からなる高分子発光材料により、高い発光効率と共に、長寿命が得られることを見出し、本発明を完成するに至った。
【０００８】
すなわち、本発明は以下のとおりに要約される。
【０００９】
［１］下記一般式（１）で表される金属錯体から導かれる構造単位を有する重合体からなることを特徴とする高分子発光材料。
【００１０】
【化１】
2007031680.tif 000002
【００１１】
（式中、Ｍは、配位数ｎの金属原子（ｎは、４〜６の整数を示す。）を表し、ＰおよびＱは、それぞれ独立に、置換基を有していてもよい芳香族炭化水素基、または置換基を有していてもよい芳香族複素環基であり、ＰとＱとで、２座配位子を構成しており、ＰとＱとで、縮合環を形成していてもよく、Ｌ1は、重合性置換基を有するｉ座配位子（ｉは、配
位子の配座数を表し、１〜４の整数を示す。）であり、Ｌ2は、ｊ座配位子（ｊは、配位
子の配座数を表し、１〜３の整数を示す。）であり、Ｘは、陰イオンまたは陽イオンの対イオンを表し、ａは、１または２の整数を示し、ｂは、０〜３の整数を示し、ｃは、０〜３の整数を示し、ｎ＝２×ａ+ｉ×１＋ｊ×ｂの関係を満たし、Ｐ、Ｑ、Ｌ2およびＸは、それぞれ、複数あるときは、互いに同じであっても異なっていてもよい。）
【００１２】
［２］上記Ｍが、イリジウム原子または白金原子であることを特徴とする上記［１］に記載の高分子発光材料。
【００１３】
［３］上記Ｍは、ＰおよびＱで構成される２座配位子と、Ｌ1と、Ｌ2とで、５配位１６電子または６配位１８電子による結合方式をとることを特徴とする上記［１］または［２］に記載の高分子発光材料。
【００１４】
［４］上記重合体が、さらに、ホール輸送性の重合性化合物および電子輸送性の重合性化合物からなる群から選択される少なくとも１種の重合性化合物から導かれる構造単位を有することを特徴とする上記［１］〜［３］に記載の高分子発光材料。
【００１５】
［５］陽極と陰極とに挟まれた１層または２層以上の有機高分子層を含む有機エレクトロルミネッセンス素子において、上記有機高分子層の少なくとも１層に、上記［１］〜［４］のいずれかに記載の高分子発光材料を含むことを特徴とする有機エレクトロルミネッセンス素子。
【００１６】
［６］上記［５］に記載の有機エレクトロルミネッセンス素子を用いた画像表示装置。
【００１７】
［７］上記［５］に記載の有機エレクトロルミネッセンス素子を用いた面発光光源。
【発明の効果】
【００１８】
本発明に係る高分子発光材料によれば、高い発光効率および長寿命が得られると共に、製造工程が簡略化され、大面積化が実現できる有機ＥＬ素子および表示装置を提供することができる。
【発明を実施するための最良の形態】
【００１９】
以下、本発明について具体的に説明する。
＜金属錯体から導かれる構造単位を有する重合体＞
本発明に係る高分子発光材料は、特定の金属錯体から導かれる構造単位を有する重合体からなり、該重合体は、上記式（１）で表される金属錯体を含む単量体を重合して得られる。なお、本発明において、上記金属錯体の単量体は、１種単独で、または２種以上を組み合わせて用いてもよく、上記重合体には、該金属錯体の単独重合体、および２種以上の該金属錯体の共重合体も含む。
【００２０】
上記高分子発光材料においては、上記金属錯体の単量体を重合しているため、金属錯体の三重項励起状態を経由する発光が得られる。すなわち、上記高分子発光材料を有機ＥＬ素子の発光層に用いる場合は、通常は利用が困難な三重項励起状態からの発光を、高い効率で得ることができる。
【００２１】
上記式（１）で表される金属錯体において、Ｍは、配位数ｎの金属原子を表す。ｎは、４〜６の整数を示し、ｎは、５および６であることが好ましい。
Ｍとしては、特に限定されず、例えば、Ｐｄ、Ｐｔ、Ｒｕ、Ｚｎ、Ｍｇ、Ｓｎ、Ｐｂ、Ａｌ、Ｃｄ、Ｓｉ、Ｇｅ、Ｂａ、Ｓｒ、Ｂｅ、Ｓｃ、Ｔｉ、Ｚｒ、Ｈｆ、Ｎｂ、Ｔａ、Ｃｏ、Ｒｈ、Ｉｒ、Ｎｉ、Ｖ、Ｃｕ、Ａｇ、Ｃａ、Ｈｇ、Ｍｎ、Ｆｅなどが挙げられる。
【００２２】
これらのうちで、高い発光効率が得られるため、イリジウム原子または白金原子が好ましい。
ＰおよびＱは、それぞれ独立に、置換基を有していてもよい芳香族炭化水素基、または置換基を有していてもよい芳香族複素環基であり、ＰとＱとで、２座配位子を構成している。また、ＰとＱとで、縮合環を形成していてもよい。
【００２３】
置換基を有していてもよい芳香族炭化水素基としては、例えば、フェニル基、４−メチルフェニル基、４−エチルフェニル基、３−クロロフェニル基、３，５−ジメチルフェニル基、ジフェニルアミノフェニル基、ビフェニル基、ターフェニル基、ナフチル基、アンスリル基、フェナンスリル基、ピレニル基、トリル基、スルホフェニル基、ハロゲン置換ナフチル基などが挙げられる。
【００２４】
置換基を有していてもよい芳香族複素環基としては、チエニル基、フリル基、ピロリル基、イミダゾリル基、ピラゾリル基、イソチアゾリル基、イソオキサゾリル基等の五員環複素環基、ピラニル基、ピリジル基、ピラジニル基、ピリミジニル基、ピリダジニル基等の六員環複素環基、ビピリジル基、メチルピリジル基、ターチエニル基、プロピルチエニル基、イソベンゾフラニル基、インドリジニル基、イソインドリル基、インドリル基、インダゾリル基、プリニル基、インドリニル基、イソインドリニル基、クロメニル基、キノリジニル基、イソキノリル基、キノリル基、フタラジニル基、ナフチリジニル基、キナゾリニル基、カルバゾリル基、Ｎ−エチルカルバゾリル基、チアントレニル基、フェナントリジニル基、ペリミジニル基などが挙げられる。
【００２５】
芳香族炭化水素基および芳香族複素環基が有していてもよい置換基としては、特に限定されず、例えば、メチル基、エチル基、ｎ−プロピル基、ｉｓｏ−プロピル基、ｔｅｒｔ−ブチル基、オクチル基、ベンジル基、フェネチル基等のアルキル基またはアラルキル基；ビニル基、アリル基（２−プロペニル基）、１−プロペニル基、ｉｓｏ−プロペニル基、２−ブテニル基等のアルケニル基；メトキシ基、エトキシ基、プロポキシ基、２−エチル−オクチルオキシ基、フェノキシ基、４−ブチルフェノキシ基、ベンジルオキシ基等のアルコキシ基；アセチル基、プロピオニル基、イソブチリル基、メタクリロイル基、ベン
ゾイル基、ナフトイル基、アンスロイル基、トルオイル基等のカルボニル基；メチルアミノ基、エチルアミノ基、ジメチルアミノ基、ジエチルアミノ基、メチルエチルアミノ基、ベンジルアミノ基、メチルベンジルアミノ基、アニリノ基、ジフェニルアミノ基、フェニルトリルアミノ基、ジトリルアミノ基等のアミノ基；ハロゲン；アゾ基；上記のようなアリール基、複素環基または縮合環などが挙げられる。
【００２６】
ＰとＱとで形成していてもよい縮合環としては、例えば、ベンゾ、ナフト、アントラ、アセナフトなどが挙げられ、また、フロ、イミダゾ、ピリド、キノ、チエノなどヘテロ環を含んでいてもよい。
【００２７】
これらのうちで、ＰとＱとで構成する２座配位子としては、具体的には、ビフェニル配位子およびフェナントレン配位子が好ましい。このような２座配位子を有することによって、高い発光効率と共に、長寿命が得られる。
【００２８】
ａは、１〜２の整数を示し、ＰおよびＱは、それぞれ、複数あるときは、互いに同じであっても異なっていてもよい。
Ｌ1は、重合性置換基を有するｉ座配位子（ｉは、配位子の配座数を表し、１〜４の整
数を示す。）である。Ｌ1は、単座配位子（ｉ＝１）であっても、多座配位子（ｉ＝２〜
４）であってもよいが、単座、２座および３座配位子（ｉ＝１〜３）であることが好ましい。なお、上記式（１）において、矢印は、Ｌ1が単座または多座でＭに配位しているこ
とを表している。
【００２９】
上記配位子としては、例えば、ヒドロキシル基；メトキシ基、エトキシ基、プロポキシ基、２−エチル−オクチルオキシ基、フェノキシ基、４−ブチルフェノキシ基、ベンジルオキシ基等のアルコキシ基；フェニル基、４−メチルフェニル基、４−エチルフェニル基、３−クロロフェニル基、３，５−ジメチルフェニル基、トリフェニルアミノ基、ビフェニル基、ターフェニル基、ナフチル基、アンスリル基、フェナンスリル基、ピレニル基、トリル基、スルホフェニル基、ハロゲン置換ナフチル基等のアリール基；チエニル基、フリル基、ピロリル基、イミダゾリル基、ピラゾリル基、イソチアゾリル基、イソオキサゾリル基等の五員環複素環基、ピラニル基、ピリジル基、ピラジニル基、ピリミジニル基、ピリダジニル基等の六員環複素環基、ビピリジル基、メチルピリジル基、ターチエニル基、プロピルチエニル基、イソベンゾフラニル基、インドリジニル基、イソインドリル基、インドリル基、インダゾリル基、プリニル基、インドリニル基、イソインドリニル基、クロメニル基、キノリジニル基、イソキノリル基、キノリル基、フタラジニル基、ナフチリジニル基、キナゾリニル基、カルバゾリル基、Ｎ−エチルカルバゾリル基、チアントレニル基、フェナントリジニル基、ペリミジニル基等の複素環基；トリフェニルホスフィノ基、トリメチルホスフィノ基、トリエチルホスフィノ基等のホスフィノ基；アミノ基、メチルアミノ基、エチルアミノ基、ジメチルアミノ基、ジエチルアミノ基、メチルエチルアミノ基、ベンジルアミノ基、メチルベンジルアミノ基、アニリノ基、ジフェニルアミノ基、フェニルトリルアミノ基、ジトリルアミノ基等のアミノ基；β−ジケトン（２，４−ペンタンジオン、アセト酢酸エチルなど）からプロトンを一つ取り去ったβ−ジケトナート基などが挙げられる。また、上記置換基を任意に組み合わせたアゾ基であってもよい。
【００３０】
なお、上記配位子は、重合性置換基の他にも置換基を有していてもよく、該置換基としては、特に限定されず、例えば、ＰおよびＱが有していてもよい置換基と同様の置換基が挙げられる。
【００３１】
これらのうちで、Ｌ1としては、トリフェニルホスフィノ基、トリメチルホスフィノ基
、β−ジケトナート基が好ましい。
上記重合性置換基としては、重合性官能基の部分を有することのほか、特に限定されな
い。例えば、ＰおよびＱが有していてもよい置換基と同様の置換基などであって、かつ重合性官能基の部分を有する置換基が挙げられる。
【００３２】
上記重合性官能基は、ラジカル重合性、カチオン重合性、アニオン重合性、付加重合性、および縮合重合性の官能基のいずれであってもよい。これらのうちで、ラジカル重合性の官能基は、重合体の製造が容易であるため好ましい。
【００３３】
上記重合性官能基としては、アリル基、アルケニル基、アクリレート基、メタクリレート基、メタクリロイルオキシエチルカルバメート基等のウレタン（メタ）アクリレート基、ビニルアミド基およびそれらの誘導体などを挙げることができる。
【００３４】
上記重合性官能基がアルケニル基である場合、Ｌ1は、下記式（Ａ１）〜（Ａ１２）で
表される重合性置換基を有することが好ましい。
【００３５】
【化２】
2007031680.tif 000003
【００３６】
これらのうちで、上記式（Ａ１）、（Ａ５）、（Ａ７）で表される置換基は、上記金属錯体に、重合性置換基が容易に導入できるためより好ましい。
Ｌ2は、ｊ座配位子（ｊは、配位子の配座数を表し、１〜３の整数を示す。）である。
Ｌ2は、単座配位子（ｉ＝１）であっても、多座配位子（ｉ＝２〜３）であってもよい。
なお、上記式（１）において、矢印は、Ｌ2が単座または多座でＭに配位していることを
表している。
【００３７】
上記配位子としては、例えば、フッ素、塩素等のハロゲンイオン、チオシアン酸イオンの他、Ｌ1と同様の配位子が挙げられる。なお、上記配位子は、置換基を有していてもよ
く、該置換基としては、特に限定されず、例えば、ＰおよびＱが有していてもよい置換基と同様の置換基が挙げられる。
【００３８】
これらのうちで、Ｌ2としては、ハロゲンイオン、チオシアン酸イオン、ヒドロキシル
基、トリフェニルホスフィノ基、トリメチルホスフィノ基、β−ジケトナート基が好ましい。
【００３９】
ｂは、０〜３の整数を示し、Ｌ2が複数あるときは、互いに同じであっても異なってい
てもよい。
なお、Ｌ2は、上記に挙げたような２座配位子である代わりに、二重結合でＭに結合す
る酸素原子であってもよい。
【００４０】
Ｘは、陰イオンまたは陽イオンの対イオンを表す。
上記陰イオンとしては、例えば、Ｆ-、Ｃｌ-、Ｂｒ-、Ｉ-、Ｏ2-、（Ｏ2）2-、（Ｏ2）-、（ＯＨ）-、（ＳＨ）-、（ＳＯ4）2-、ＮＨ2-、Ｎ3-、（ＣＮ）-、（ＮＣＯ）-、（ＮＣＳ）-、（ＮＯ2）-、（ＯＡｃ）-、（ＣｌＯ4）-、（ＳｂＯ4）-、（Ｉｍ）-、（ＢＦ4）-などが挙げられ、上記陽イオンとしては、例えば、Ｋ+、Ｎａ+、ＮＨ4+、Ｌｉ+などが挙げられるが、これらに限定されず、一般的な対イオンを用いてもよい。
【００４１】
ｃは、０〜３の整数を示し、Ｘが複数あるときは、互いに同じであっても異なっていてもよい。
また、金属原子Ｍの配位数ｎと、配位子それぞれの配座数および個数とは、ｎ＝２×ａ+ｉ×１＋ｊ×ｂの関係を満たす。
【００４２】
Ｍは、ＰおよびＱで構成される２座配位子と、Ｌ1と、Ｌ2とで、５配位１６電子または６配位１８電子による結合方式をとることが好ましい。これにより、安定で長寿命の高分子発光材料が得られる。
【００４３】
上記式（１）で表される金属錯体としては、具体的には、下記式（Ａ）〜（Ｏ）で表される錯体が挙げられるが、これらの錯体に限定されるものではない。ここで、Ｙは、重合性官能基を有する重合性置換基を表し、Ｐｈは、フェニル基を表し、Ｍｅは、メチル基を表す。
【００４４】
【化３】
2007031680.tif 000004
【００４５】
【化４】
2007031680.tif 000005
【００４６】
【化５】
2007031680.tif 000006
【００４７】
【化６】
2007031680.tif 000007
【００４８】
これらのうちで、高い発光効率と共に、長寿命が得られるため、上記式（Ａ）、（Ｂ）、（Ｏ）で表される錯体が好ましい。
上記式（１）で表される金属錯体は、公知の方法により製造できる。
【００４９】
また、上記重合体の重量平均分子量は、１，０００〜２，０００，０００であることが好ましく、５，０００〜１，０００，０００であることがより好ましい。本明細書における分子量は、ＧＰＣ（ゲルパーミエーションクロマトグラフィー）法を用いて測定されるポリスチレン換算分子量をいう。上記分子量がこの範囲にあると、重合体が有機溶媒に可溶であり、均一な薄膜を得られるため好ましい。
【００５０】
上記重合体は、ランダム共重合体、ブロック共重合体、および交互共重合体のいずれでもよい。
上記重合体の重合方法は、ラジカル重合、カチオン重合、アニオン重合、および付加重合のいずれでもよいが、ラジカル重合が好ましい。
＜キャリア輸送性の重合性化合物から導かれる構造単位を有する共重合体＞
本発明に用いられる重合体は、さらに、ホール輸送性の重合性化合物および電子輸送性の重合性化合物からなる群から選択される少なくとも１種の重合性化合物から導かれる構造単位を有することが好ましい。上記重合体は、１種または２種以上の上記金属錯体の単量体と共に、さらに、ホール輸送性の重合性化合物および電子輸送性の重合性化合物からなる群から選択される少なくとも１種の重合性化合物を含む単量体を共重合して得られる。なお、本明細書において、ホール輸送性の重合性化合物および電子輸送性の重合性化合物を併せて、キャリア輸送性の重合性化合物ともいう。
【００５１】
すなわち、上記高分子発光材料は、１種または２種以上の上記金属錯体から導かれる構造単位と共に、１種または２種以上のホール輸送性の重合性化合物から導かれる構造単位、または１種または２種以上の電子輸送性の重合性化合物から導かれる構造単位を有する共重合体からなることが好ましい。このような高分子発光材料は、上記金属錯体から導かれる構造単位上で、ホールと電子とが効率よく再結合するため、高い発光効率が得られる。
【００５２】
また、上記高分子発光材料は、１種または２種以上の上記金属錯体から導かれる構造単位と共に、１種または２種以上のホール輸送性の重合性化合物から導かれる構造単位と、１種または２種以上の電子輸送性の重合性化合物から導かれる構造単位とを有する共重合体からなることがより好ましい。上記高分子発光材料は、ホールと電子とがさらに効率よく再結合するため、より高い発光効率が得られる。また、上記高分子発光材料は、発光性、ホール輸送性および電子輸送性のすべての機能を備えており、他の有機材料を配合することなく、有機ＥＬ素子を作成できる。このため、有機ＥＬ素子の製造工程がさらに簡略化できると共に、熱的に安定で耐久性に優れた有機ＥＬ素子が得られる。
【００５３】
上記ホール輸送性の重合性化合物および上記電子輸送性の重合性化合物は、上記重合性置換基を有することのほか、特に限定されず、公知のものが用いられる。
上記重合性置換基としては、重合性官能基の部分を有することのほか、特に限定されない。例えば、ＰおよびＱが有していてもよい置換基と同様の置換基などであって、かつ重合性官能基の部分を有する置換基が挙げられる。
【００５４】
上記重合性官能基は、ラジカル重合性、カチオン重合性、アニオン重合性、付加重合性、および縮合重合性の官能基のいずれであってもよい。これらのうちで、ラジカル重合性の官能基は、重合体の製造が容易であるため好ましい。
【００５５】
上記重合性官能基としては、例えば、アリル基、アルケニル基、アクリレート基、メタクリレート基、メタクリロイルオキシエチルカルバメート基等のウレタン（メタ）アクリレート基、ビニルアミド基およびそれらの誘導体などを挙げることができる。
【００５６】
上記重合性官能基がアルケニル基である場合、上記重合性化合物は、上記式（Ａ１）〜
（Ａ１２）で表される重合性置換基を有することが好ましい。
上記ホール輸送性の重合性化合物としては、具体的には、下記式（Ｅ１）〜（Ｅ６）で表される化合物が好ましく、共重合体におけるキャリア移動度が高いため、下記式（Ｅ１）〜（Ｅ３）で表される化合物がより好ましい。
【００５７】
【化７】
2007031680.tif 000008
【００５８】
上記電子輸送性の重合性化合物としては、具体的には、下記式（Ｅ７）〜（Ｅ１４）で表される電子輸送性化合物が好ましく、共重合体におけるキャリア移動度が高いため、下記式（Ｅ７）、（Ｅ１２）〜（Ｅ１４）で表される化合物がより好ましい。
【００５９】
【化８】
2007031680.tif 000009
【００６０】
なお、上記式（Ｅ１）〜（Ｅ１４）で表されるキャリア輸送性の重合性化合物において、上記式（Ａ１）で表される置換基を、上記式（Ａ２）〜（Ａ１２）で表される置換基に代えた化合物も好適に用いられるが、重合性化合物に重合性置換基を容易に導入できるため、上記式（Ａ１）および（Ａ５）で表される置換基を有する化合物が特に好ましい。
【００６１】
これらのうちで、上記共重合体は、上記金属錯体から導かれる構造単位と、上記ホール輸送性の重合性化合物として、上記式（Ｅ１）〜（Ｅ３）のいずれかで表される化合物から導かれる構造単位と、上記電子輸送性重合性化合物として、上記式（Ｅ７）、（Ｅ１２）〜（Ｅ１４）のいずれかで表される化合物から導かれる構造単位とを有することが特に好ましい。このような共重合体からなる高分子発光材料は、耐久性が高く、発光効率も高いため望ましい。この場合に、上記金属錯体として、上記式（Ａ）または（Ｏ）で表される錯体を用いることは、高い輝度、さらに高い発光効率と共に、長寿命の高分子発光材料が得られるため、最も好ましい。
【００６２】
上記式（Ｅ１）〜（Ｅ１４）で表されるキャリア輸送性の重合性化合物は、公知の方法によって製造することができる。
また、上記共重合体の重量平均分子量は、１，０００〜２，０００，０００であることが好ましく、５，０００〜１，０００，０００であることがより好ましい。上記分子量がこの範囲にあると、共重合体が有機溶媒に可溶であり、均一な薄膜を得られるため好ましい。
【００６３】
上記共重合体は、ランダム共重合体、ブロック共重合体、および交互共重合体のいずれでもよい。
上記共重合体における、上記金属錯体から導かれる構造単位数をｘとし、キャリア輸送性化合物から導かれる構造単位数（ホール輸送性の重合性化合物および／または電子輸送性の重合性化合物から導かれる構造単位の総数）をｙとしたとき（ｘ、ｙは１以上の整数を示す）、全構造単位数に対する上記金属錯体から導かれる構造単位数の割合、すなわちｘ／（ｘ＋ｙ）の値は、０．００１〜０．５の範囲にあることが好ましく、０．００１〜０．２の範囲にあることがより好ましい。ｘ／（ｘ＋ｙ）の値がこの範囲にあると、キャリア移動度が高く、濃度消光の影響が小さい、高い発光効率の有機ＥＬ素子が得られる。
【００６４】
上記共重合体の重合方法は、ラジカル重合、カチオン重合、アニオン重合、および付加重合のいずれでもよいが、ラジカル重合が好ましい。
＜有機ＥＬ素子＞
本発明に係る高分子発光材料は、有機ＥＬ素子の材料として用いることが好ましい。上記有機ＥＬ素子は、陽極と陰極とに挟まれた１層または２層以上の有機高分子層を含み、上記有機高分子層の少なくとも１層に、上記高分子発光材料が含まれる。本発明に係る高分子発光材料は、簡便な塗布法で発光層を成膜できる利点がある。また、上記高分子発光材料が、上記金属錯体から導かれる構造単位と共に、ホール輸送性の重合性化合物から導かれる構造単位、および電子輸送性の重合性化合物から導かれる構造単位を有する共重合体からなる場合は、他の有機材料を配合することなく、有機ＥＬ素子を作成できる。このため、さらに製造工程が簡略化できると共に、安定性および耐久性の高い素子が得られる。
【００６５】
本発明に係る有機ＥＬ素子の構成の一例を図１に示すが、本発明に係る有機ＥＬ素子の構成は、これに限定されない。図１では、透明基板（１）上に設けた陽極（２）および陰極（６）の間に、ホール輸送層（３）、発光層（４）および電子輸送層（５）を、この順で設けている。上記有機ＥＬ素子では、例えば、陽極（２）と陰極（６）の間に、１）ホール輸送層／発光層、２）発光層／電子輸送層のいずれかを設けてもよい。また、３）ホール輸送材料、発光材料、電子輸送材料を含む層、４）ホール輸送材料、発光材料を含む層、５）発光材料、電子輸送材料を含む層、６）発光材料の単独層のいずれかの層を一層のみ設けてもよい。さらに、発光層を２層以上積層してもよい。
【００６６】
上記において、本発明に係る高分子発光材料が含まれる上記有機高分子層は、ホール輸送性および電子輸送性を併せ持つ発光層として利用できる。
上記の各層は、バインダとして高分子材料などを混合して、形成してもよい。上記高分子材料としては、例えば、ポリメチルメタクリレート、ポリカーボネート、ポリエステル、ポリスルホン、ポリフェニレンオキサイドなどが挙げられる。
【００６７】
また、上記の各層に用いられる発光材料、ホール輸送材料および電子輸送材料は、それぞれ単独で各層を形成しても、機能の異なる材料を混合して、各層を形成していてもよい。本発明に係る有機ＥＬ素子における発光層においても、本発明に係る高分子発光材料の他に、発光層のキャリア輸送性を補う目的で、さらに他のホール輸送材料および／または
電子輸送材料を含んでいてもよい。このような輸送材料としては、低分子化合物であっても、高分子化合物であってもよい。
【００６８】
上記ホール輸送層を形成するホール輸送材料、または発光層と混合させるホール輸送材料としては、例えば、ＴＰＤ（Ｎ，Ｎ’−ジメチル−Ｎ，Ｎ’−（３−メチルフェニル）−１，１’−ビフェニル−４，４’ジアミン）；α−ＮＰＤ（４，４’−ビス［Ｎ−（１−ナフチル）−Ｎ−フェニルアミノ］ビフェニル）；ｍ−ＭＴＤＡＴＡ（４、４’，４’’−トリス（３−メチルフェニルフェニルアミノ）トリフェニルアミン）等の低分子トリフェニルアミン誘導体；ポリビニルカルバゾール；前記トリフェニルアミン誘導体に重合性置換基を導入して重合した高分子化合物；ポリパラフェニレンビニレン、ポリジアルキルフルオレン等の蛍光発光性高分子化合物などを挙げることができる。上記高分子化合物としては、例えば、特開平８−１５７５７５号公報に開示されているトリフェニルアミン骨格の高分子化合物などを挙げることができる。上記ホール輸送材料は、１種単独でも、２種以上を混合して用いてもよく、異なるホール輸送材料を積層して用いてもよい。ホール輸送層の厚さは、ホール輸送層の導電率などに依存するため、一概に限定できないが、好ましくは１ｎｍ〜５μｍ、より好ましくは５ｎｍ〜１μｍ、特に好ましくは１０ｎｍ〜５００ｎｍであることが望ましい。
【００６９】
上記電子輸送層を形成する電子輸送材料、または発光層と混合させる電子輸送材料としては、例えば、Ａｌｑ３（アルミニウムトリスキノリノレート）等のキノリノール誘導体金属錯体、オキサジアゾール誘導体、トリアゾール誘導体、イミダゾール誘導体、トリアジン誘導体、トリアリールボラン誘導体等の低分子化合物；上記の低分子化合物に重合性置換基を導入して重合した高分子化合物を挙げることができる。上記高分子化合物としては、例えば、特開平１０−１６６５号公報に開示されているポリＰＢＤなどを挙げることができる。上記電子輸送材料は、１種単独でも、２種以上を混合して用いてもよく、異なる電子輸送材料を積層して用いてもよい。電子輸送層の厚さは、電子輸送層の導電率などに依存するため、一概に限定できないが、好ましくは１ｎｍ〜５μｍ、より好ましくは５ｎｍ〜１μｍ、特に好ましくは１０ｎｍ〜５００ｎｍであることが望ましい。
【００７０】
また、発光層の陰極側に隣接して、ホールが発光層を通過することを抑え、発光層内でホールと電子とを効率よく再結合させる目的で、ホール・ブロック層が設けられていてもよい。上記ホール・ブロック層を形成するために、トリアゾール誘導体、オキサジアゾール誘導体、フェナントロリン誘導体などの公知の材料を用いることができる。
【００７１】
陽極とホール輸送層との間、または陽極と陽極に隣接して積層される有機層との間に、ホール注入において注入障壁を緩和するために、バッファ層が設けられていてもよい。上記バッファ層を形成するために、銅フタロシアニン、ポリエチレンジオキシチオフェン（ＰＥＤＯＴ）とポリスチレンスルホン酸（ＰＳＳ）との混合体などの公知の材料を用いることができる。
【００７２】
陰極と電子輸送層との間、または陰極と陰極に隣接して積層される有機層との間に、電子注入効率を向上するために、厚さ０．１〜１０ｎｍの絶縁層が設けられていてもよい。上記絶縁層を形成するために、フッ化リチウム、フッ化マグネシウム、酸化マグネシウム、アルミナなどの公知の材料を用いることができる。
【００７３】
上記のホール輸送層、発光層および電子輸送層の成膜方法としては、例えば、抵抗加熱蒸着法、電子ビーム蒸着法、スパッタリング法、インクジェット法、スピンコート法、印刷法、スプレー法、ディスペンサー法などを用いることができる。低分子化合物の場合は、抵抗加熱蒸着または電子ビーム蒸着が好適に用いられ、高分子材料の場合は、インクジェット法、スピンコート法、または印刷法が好適に用いられる。
【００７４】
本発明に係る高分子発光材料を用いて発光層を成膜する場合は、インクジェット法、スピンコート法、ディップコート法または印刷法を用いることができるため、製造工程を簡略化することができる。
【００７５】
本発明に係る有機ＥＬ素子に用いる陽極材料としては、例えば、ＩＴＯ（酸化インジウムスズ）、酸化錫、酸化亜鉛、ポリチオフェン、ポリピロール、ポリアニリン等の導電性高分子など、公知の透明導電材料を用いることができる。この透明導電材料によって形成された電極の表面抵抗は、１〜５０Ω／□（オーム／スクエアー）であることが好ましい。上記陽極材料の成膜方法としては、例えば、電子ビーム蒸着法、スパッタリング法、化学反応法、コーティング法などを用いることができる。陽極の厚さは５０〜３００ｎｍであることが好ましい。
【００７６】
本発明に係る有機ＥＬ素子に用いる陰極材料としては、例えば、Ｌｉ、Ｎａ、Ｋ、Ｃｓ等のアルカリ金属；Ｍｇ、Ｃａ、Ｂａ等のアルカリ土類金属；Ａｌ；ＭｇＡｇ合金；ＡｌＬｉ、ＡｌＣａ等のＡｌとアルカリ金属との合金など、公知の陰極材料を用いることができる。上記陰極材料の成膜方法としては、例えば、抵抗加熱蒸着法、電子ビーム蒸着法、スパッタリング法、イオンプレーティング法などを用いることができる。陰極の厚さは、好ましくは１０ｎｍ〜１μｍ、より好ましくは５０〜５００ｎｍであることが望ましい。アルカリ金属、アルカリ土類金属などの活性の高い金属を陰極として使用する場合には、陰極の厚さは、好ましくは０．１〜１００ｎｍ、より好ましくは０．５〜５０ｎｍであることが望ましい。また、この場合には、上記陰極金属を保護する目的で、この陰極上に、大気に対して安定な金属層が積層される。上記金属層を形成する金属として、例えば、Ａｌ、Ａｇ、Ａｕ、Ｐｔ、Ｃｕ、Ｎｉ、Ｃｒなどが挙げられる。上記金属層の厚さは、好ましくは１０ｎｍ〜１μｍ、より好ましくは５０〜５００ｎｍであることが望ましい。
【００７７】
本発明に係る有機ＥＬ素子の基板としては、上記発光材料の発光波長に対して透明な絶縁性基板を使用することができ、ガラスのほか、ＰＥＴ（ポリエチレンテレフタレート）、ポリカーボネート等の透明プラスチックなどを用いることができる。
【００７８】
本発明に係る有機ＥＬ素子は、公知の方法で、マトリックス方式またはセグメント方式による画素として画像表示装置に好適に用いられる。また、上記有機ＥＬ素子は、画素を形成せずに、面発光光源としても好適に用いられる。
＜用途＞
本発明に係る高分子発光材料、および該高分子発光材料を用いた有機ＥＬ素子は、表示素子、ディスプレイ、バックライト、電子写真、照明光源、記録光源、露光光源、読み取り光源、標識、看板、インテリア、光通信などに好適に用いられる。
【００７９】
以下、実施例に基づいて本発明をさらに具体的に説明するが、本発明はこれらの実施例に限定されるものではない。
［実施例］
［合成例１］イリジウム錯体（１−１）の合成
【００８０】
【化９】
2007031680.tif 000010
【００８１】
（１）ジフェニル（４−ビニルフェニル）ホスフィンの合成
マグネシウム３４１ｍｇ（１４ｍｍｏｌ）に脱水ＴＨＦ２０ｍｌを加え、４−ブロモスチレン２．７０ｇ（１５ｍｍｏｌ）のＴＨＦ溶液１０ｍｌを滴下し、Ｇｒｉｇｎａｒｄ試薬を調製した。得られた溶液に、クロロジフェニルホスフィン２．５０ｇ（１１ｍｍｏｌ）のＴＨＦ溶液１０ｍｌを滴下し、室温で１．５時間撹拌した。減圧下で溶媒を留去した後、残渣をシリカゲルカラムクロマトグラフィーで精製し、ヘキサン溶液から再結晶させることにより、ジフェニル（４−ビニルフェニル）ホスフィン２．３０ｇ（８．３ｍｍｏｌ）を得た。
（２）イリジウム錯体（１−１）の合成
ビス（シクロオクタジエン）ジクロロ二イリジウム０．２０ｇ（０．２９ｍｍｏｌ）およびビフェニレン０．０９０ｇ（０．５９ｍｍｏｌ）の混合物に、１，２−ジクロロエタン１０ｍｌを加え、４時間加熱還流した。得られた反応混合物に、トリフェニルホスフィン０．１０ｇ（０．３８ｍｍｏｌ）およびジフェニル（４−ビニルフェニル）ホスフィン２．３０ｇ（８．３ｍｍｏｌ）を加え、１０分間加熱還流した。次いで、減圧下で溶媒を留去した後、ジクロロメタン−ヘキサン混合溶液から再結晶させることにより、イリジウム錯体（１−１）０．０５ｇ（０．０７ｍｍｏｌ）を得た。
［合成例２］イリジウム錯体（１−２）の合成
【００８２】
【化１０】
2007031680.tif 000011
【００８３】
（１）６−（４−ビニルフェニル）−２，４−ヘキサンジオンの合成
水素化ナトリウム１．２３ｇ（６０％  ｉｎ  ｏｉｌ）（３１ｍｍｏｌ）を、窒素雰囲気下で秤量し、これに乾燥テトラヒドロフラン６０ｍｌを加えて、氷浴で０℃に冷却した。この懸濁液に、アセチルアセトン２．５ｇ（２４ｍｍｏｌ）およびヘキサメチルホスホリックトリアミド１ｍｌの混合溶液を滴下し、無色の沈殿を得た。０℃で１０分間撹拌した後、ｎ−ブチルリチウムのヘキサン溶液（１．６Ｍ）１７．５ｍｌ（２８ｍｍｏｌ）を滴下し、沈殿を溶解させ、さらに０℃で２０分間撹拌した。得られた薄黄色の溶液に４−ビニルベンジルクロライド４．０ｇ（２６ｍｍｏｌ）を滴下し、反応液を室温に戻して２０分間撹拌後、希塩酸を加えて水層を酸性にした。有機層を飽和塩化ナトリウム水溶液で洗浄し、硫酸マグネシウムで乾燥した後、エバポレータで溶媒を留去した。シリカゲルカ
ラムクロマトグラフィーで精製することにより、６−（４−ビニルフェニル）−２，４−ヘキサンジオン３．０ｇ（１４ｍｍｏｌ）を得た。
（２）イリジウム錯体（１−２）の合成
ビス（シクロオクタジエン）ジクロロ二イリジウム０．２０ｇ（０．２９ｍｍｏｌ）およびビフェニレン０．０９０ｇ（０．５９ｍｍｏｌ）の混合物に、１，２−ジクロロエタン１０ｍｌを加え、４時間加熱還流した。得られた反応混合物に、トリフェニルホスフィン０．２０ｇ（０．７６ｍｍｏｌ）を加え、１０分間加熱還流した。次いで、減圧下で溶媒を留去した後、炭酸ナトリウム０．１０ｇ（０．９４ｍｍｏｌ）、６−（４−ビニルフェニル）−２，４−ヘキサンジオン０．２０ｇ（０．９２ｍｍｏｌ）およびＴＨＦ１０ｍｌを加えて、２時間加熱還流した。次いで、減圧下で溶媒を留去した後、シリカゲルカラムクロマトグラフィー（溶離液：ジクロロメタン）で精製することにより、イリジウム錯体（１−２）０．１０ｇ（０．０９ｍｍｏｌ）を得た。
［実施例１］共重合体（２−１）の合成
密閉容器に８０ｍｇのイリジウム錯体（１−１）、重合性化合物（Ｅ２）４６０ｍｇおよび重合性化合物（Ｅ７）４６０ｍｇを入れ、脱水トルエン（９．９ｍｌ）を加えた。次いで、Ｖ−６０１（和光純薬工業製）のトルエン溶液（０．１Ｍ、１９８μｌ）を加え、凍結脱気操作を５回繰り返した。真空のまま密閉し、６０℃で６０時間撹拌した。反応後、反応液をアセトン（５００ｍｌ）中に滴下し、沈殿を得た。さらにトルエン−アセトンでの再沈殿精製を２回繰り返した後、５０℃で一晩真空乾燥し、目的とする共重合体（２−１）を得た。
［実施例２］共重合体（２−２）の合成
イリジウム錯体（１−１）の代わりにイリジウム錯体（１−２）を用いたほかは、実施例１と同様にして、共重合体（２−２）を得た。
［実施例３］有機ＥＬ素子の作製およびＥＬ発光特性の評価
ＩＴＯ付き基板（ニッポ電機（株）製）を用いた。これは、２５ｍｍ角のガラス基板の一方の面に、幅４ｍｍのＩＴＯ（酸化インジウム錫）電極（陽極）が、ストライプ状に２本形成された基板であった。
【００８４】
まず、上記ＩＴＯ付き基板上に、ポリ（３，４−エチレンジオキシチオフェン）・ポリスチレンスルホン酸（バイエル（株）製、商品名「バイトロンＰ」）を、回転数３５００ｒｐｍ、塗布時間４０秒の条件で、スピンコート法により塗布した。その後、真空乾燥器で減圧下、６０℃で２時間乾燥し、陽極バッファ層を形成した。得られた陽極バッファ層の膜厚は、約５０ｎｍであった。
【００８５】
次に、共重合体（２−１）９０ｍｇをトルエン（和光純薬工業（株）製、特級）２９１０ｍｇに溶解し、この溶液を孔径０．２μｍのフィルターでろ過し、塗布溶液を調製した。次いで、上記陽極バッファ層上に、上記塗布溶液を、回転数３０００ｒｐｍ、塗布時間３０秒の条件で、スピンコート法により塗布した。塗布後、室温（２５℃）で３０分間乾燥し、発光層を形成した。得られた発光層の膜厚は、約１００ｎｍであった。
【００８６】
次に、発光層を形成した基板を蒸着装置内に載置した。次いで、カルシウムおよびアルミニウムを重量比１：１０で共蒸着し、陽極の延在方向に対して直交するように、幅３ｍｍの陰極をストライプ状に２本形成した。得られた陰極の膜厚は、約５０ｎｍであった。
【００８７】
最後に、アルゴン雰囲気中で、陽極と陰極とにリード線（配線）を取り付けて、縦４ｍｍ×横３ｍｍの有機ＥＬ素子を４個作製した。上記有機ＥＬ素子に、プログラマブル直流電圧／電流源（ＴＲ６１４３、（株）アドバンテスト社製）を用いて電圧を印加して発光させた。その発光輝度を、輝度計（ＢＭ−８、（株）トプコン社製）を用いて測定した。作製した有機ＥＬ素子は、赤色の発光を示し、最大発光外部量子効率は５．１％、最高輝度は３００ｃｄ／ｍ2であった。
［実施例４］有機ＥＬ素子の作製およびＥＬ発光特性の評価
共重合体（２−１）の代わりに共重合体（２−２）を用いたほかは、実施例３と同様にして、有機ＥＬ素子を作製し、発光色および発光輝度の測定を行った。作製した有機ＥＬ素子は、橙色の発光を示し、最大発光外部量子効率は５．６％、最高輝度は１０５０ｃｄ／ｍ2であった。
【図面の簡単な説明】
【００８８】
【図１】図１は、本発明に係る有機ＥＬ素子の例の断面図である。
【符号の説明】
【００８９】
１：      ガラス基板
２：      陽極
３：      ホール輸送層
４：      発光層
５：      電子輸送層
６：      陰極
【図１】
2007031680.tif 000013